(57)【要約】【課題】蓄光材料を用いて形成した装飾を長期間維持できるガラス製品の製造方法及び陶磁製品の製造方法を提供すること。【解決手段】蓄光材料１４を用いて模様４を施されたグラス１の製造方法において、グラス１の素地１０にサンドブラストにより凹凸を形成するサンドブラスト工程と、サンドブラスト工程により形成された凹凸部分に蓄光材料１４を塗布する塗布工程と、塗布工程により蓄光材料１４を塗布された素地１０を加熱することにより蓄光材料１４をグラス１に硬化付着させる加熱工程とを有する。【選択図】    図１
2019073427.tif 000002
【特許請求の範囲】
【請求項１】
蓄光材料を用いて装飾を施されたガラス製品の製造方法において、
前記ガラス製品の素地にサンドブラストにより凹凸を形成するサンドブラスト工程と、
前記サンドブラスト工程により形成された凹凸部分に蓄光材料を塗布する塗布工程と、
前記塗布工程により蓄光材料を塗布された前記素地を加熱して、前記蓄光材料を前記素地に硬化付着させる加熱工程とを有する
ことを特徴とするガラス製品の製造方法。
【請求項２】
請求項１に記載するガラス製品の製造方法において、
前記加熱工程では、前記蓄光材料の融点以上、かつ、前記ガラス製品の融点以下の温度で、前記ガラス製品を加熱すること
を特徴とするガラス製品の製造方法。
【請求項３】
請求項１又は請求項２に記載するガラス製品の製造方法において、
模様と同じ形の穴部を有するマスクを前記ガラス製品に装着するマスク装着工程を有し、
前記サンドブラストは、前記穴部に向けて研磨砂を噴射すること
を特徴とするガラス製品の製造方法。
【請求項４】
蓄光材料を用いて装飾を施された陶磁製品の製造方法において、
前記陶磁製品の素地にサンドブラストにより凹凸を形成するサンドブラスト工程と、
前記サンドブラスト工程により形成された凹凸部分に蓄光材料を塗布する塗布工程と、
前記塗布工程により蓄光材料を塗布された前記素地を加熱して、前記蓄光材料を前記素地に硬化付着させる加熱工程とを有する
ことを特徴とする陶磁製品の製造方法。
【発明の詳細な説明】
【技術分野】
【０００１】
本発明は、装飾を施されたガラス製品の製造方法及び陶磁製品の製造方法に関する。
【背景技術】
【０００２】
従来、グラスや花瓶などのガラス製品や、皿などの陶磁製品には、装飾が施されている。近年、ガラス製品や陶磁製品には、蓄光材を用いて装飾が施されることがある。蓄光材は、太陽光や蛍光灯の光エネルギーを蓄積し、暗闇の中で数分間から数時間発光するものである。
【０００３】
例えば、特許文献１には、表面に凹部を数個形成して施釉後締焼した素地に対して、蓄光釉薬を凹部に詰めて釉焼する陶磁製品の製造方法が開示されている。蓄光釉薬は、蓄光顔料に無機バインダーとしてガラスの粉末を、有機バインダーとしてニスを混合して形成されている。
【先行技術文献】
【特許文献】
【０００４】
【特許文献１】特開２０００−７４２１号公報
【発明の概要】
【発明が解決しようとする課題】
【０００５】
しかしながら、上記従来技術には、以下の問題があった。すなわち、特許文献１記載の陶磁製品の製造方法では、細かい装飾を施すことが難しかった。皿の素地に蓄光塗料で模様を描けば、細かい装飾が可能になる。ところが、この場合、皿を洗浄したときに、蓄光塗料が剥がれてしまい、模様の美しさが損なわれる恐れがあった。
【０００６】
本発明は、上記問題点を解決するためになされたものであり、蓄光材料を用いた装飾を長期間維持できるガラス製品の製造方法及び陶磁製品の製造方法を提供することを目的とする。
【課題を解決するための手段】
【０００７】
本発明の一態様は、次のような構成を有している。
（１）蓄光材料を用いて装飾を施されたガラス製品の製造方法において、前記ガラス製品の素地にサンドブラストにより凹凸を形成するサンドブラスト工程と、前記サンドブラスト工程により形成された凹凸部分に蓄光材料を塗布する塗布工程と、前記塗布工程により蓄光材料を塗布された前記素地を加熱して、前記蓄光材料を前記素地に硬化付着させる加熱工程とを有することを特徴とする。ここで、ガラス製品の素地とは、ガラス材料を熱処理して所定形状に成形したものであって、蓄光材料による装飾を施す前のものをいう。
【０００８】
上記構成では、サンドブラストにより細かい模様を凹凸状に形成できる。サンドブラストにより形成された凹凸部分に蓄光材料を塗布してガラス製品の素地を加熱すると、蓄光材料が模様の凹部に入り込んだ状態で硬化付着される。蓄光材料は、サンドブラストにより細かく形成された凹部に入り込んで硬化付着されることで、ガラス製品との接触面積が増える。そのため、ガラス製品を洗浄しても、蓄光材料がガラス製品との間に生じる摩擦抵抗によりガラス製品から剥がれ落ちにくい。よって、上記構成によれば、蓄光材料を用いてガラス製品に施した装飾を長期間維持できる。
【０００９】
（２）（１）に記載するガラス製品の製造方法において、前記加熱工程では、前記蓄光材料の融点以上、かつ、前記ガラス製品の融点以下の温度で、前記ガラス製品を加熱することが好ましい。
【００１０】
上記構成では、蓄光材料の融点以上、かつ、ガラス製品の融点以下の温度で、ガラス製品を加熱することにより、蓄光材料を素地に硬化付着させるので、ガラス製品の形状を損なうことなく、蓄光材料を用いた装飾の耐久性を向上させることができる。
【００１１】
（３）（１）又は（２）に記載するガラス製品の製造方法において、模様と同じ形の穴部を有するマスクを前記ガラス製品に装着するマスク装着工程を有し、前記サンドブラストは、前記穴部に向けて研磨砂を噴射することが好ましい。
【００１２】
上記構成では、マスクに穴部を設け、その穴部に向けて研磨砂を噴出するので、繊細な装飾をガラス製品に施すことができる。また、繊細な模様でも洗浄により落ちにくいので、当該ガラス製品の美観を長期間維持できる。
【００１３】
（４）蓄光材料を用いて装飾を施された陶磁製品の製造方法において、前記陶磁製品の素地にサンドブラストにより凹凸を形成するサンドブラスト工程と、前記サンドブラスト工程により形成された凹凸部分に蓄光材料を塗布する塗布工程と、前記塗布工程により蓄光材料を塗布された前記素地を加熱して、前記蓄光材料を前記素地に硬化付着させる加熱工程とを有することを特徴とする。ここで、陶磁製品の素地とは、土や粉末等の鉱物を練ったものや粘土などの原材料を所定形状に成形して焼成したものであって、蓄光材料による装飾を施す前のものをいう。素地は、素焼き後に釉薬を塗布して焼いたものでも、素焼きだけ行ったものでも良い。
【００１４】
上記構成では、（１）に記載するガラス製品の製造方法と同様の作用効果を奏する。
【発明の効果】
【００１５】
本発明によれば、蓄光材料を用いた装飾を長期間維持できるガラス製品の製造方法及び陶磁製品の製造方法を実現することができる。
【図面の簡単な説明】
【００１６】
【図１】本発明の実施形態に係るガラス製品の製造方法により製造されたグラスの外観斜視図である。
【図２】マスク装着工程を説明する図である。
【図３】サンドブラスト工程を説明する図である。
【図４】塗布工程を説明する図である。
【図５】加熱工程を説明する図である。
【図６】ガラス製品の第１変形例を示す図である。
【図７】ガラス製品の第２変形例を示す図である。
【図８】ガラス製品の第３変形例を示す図である。
【図９】陶磁製品の一例を示す図である。
【発明を実施するための形態】
【００１７】
以下に、本発明の実施形態について図面に基づいて説明する。
【００１８】
図１は、本発明の実施形態に係るガラス製品の製造方法により製造されたグラス１の外観斜視図である。図２はマスク装着工程を説明する図である。図３は、サンドブラスト工程を説明する図である。図４は、塗布工程を説明する図である。図５は、加熱工程を説明する図である。
【００１９】
図１に示すように、グラス１は、透明のガラス材料を熱処理して成形したものである。グラス１は、筒状部２と底部３を備え、筒状部２の表面２ａに模様４が施されている。模様４は、細かい凹凸により形成され、後述する蓄光材料１４が硬化付着されている。グラス１は、ガラス製品の一例である。模様４は、装飾の一例である。
【００２０】
次に、グラス１の製造方法を説明する。先ず、図２に示すように、グラス１の素地１０にマスク５を装着する（マスク装着工程）。ここで、素地１０は、ガラス材料を熱処理して所定形状に成形したものであって、蓄光材料による装飾を施す前のものをいう。つまり、素地１０は、模様４が形成されていないガラス製品である。マスク５には、模様４と同じ形の穴部５ａが形成されている。マスク５は、接着剤などを用いて、素地１０の表面２ａに装着される。よって、素地１０は、穴部５ａから表面２ａが模様４と同じ形で露出している。
【００２１】
次に、図３に示すように、穴部５ａに向けて研磨砂１３をノズル１２から噴射してサンドブラストすることにより、凹凸を形成する（サンドブラスト工程）。素地１０の表面２ａは、穴部５ａから露出した部分が研磨砂１３により削られ、細かい凹凸により模様４が描かれる。研磨砂１３は、後述する蓄光材料１４を硬化付着させやすくするために、蓄光材料１４に含まれる蓄光顔料１４１の平均粒径より大きい粒径を有するものが使用される。例えば、研磨砂１３は、平均粒径が１００μｍ以上１５０μｍ以下のものが使用される。その後、素地１０は、マスク５を装着された状態で洗浄され、研磨砂１３を除去される。
【００２２】
次に、図４に示すように、サンドブラスト工程により形成された凹凸部分に蓄光材料１４を塗布する（塗布工程）。塗布方法は、蓄光材料１４を刷毛やローラなどで塗っても良いし、蓄光材料１４を吹き付けてもよい。素地１０は、マスク５が装着されたままなので、蓄光材料１４が模様４からずれないように塗布される。蓄光材料１４が乾燥したら、マスク５を剥がす。
【００２３】
ここで、蓄光材料１４は、蓄光顔料１４１と液状の溶媒（バインダー）１４２を混合したものである。蓄光材料１４は、塗布作業を行いやすくするために、液垂れしない程度の粘性を有する。研磨砂１３の平均粒径が蓄光顔料１４１の平均粒径より大きいため、素地１０には、蓄光顔料１４１より大きく凹部４２が形成される。そのため、蓄光材料１４は、凹部４２の奥まで溶媒１４２と共に入り込むことができる。
【００２４】
次に、蓄光材料１４を塗布された素地１０を加熱して、蓄光材料１４を硬化付着させる（加熱工程）。サンドブラスト工程により凹部４２と凸部４１が細かく形成されているため、素地１０に硬化付着した蓄光材料１４は、素地１０との間の接触面積が大きくなる。グラス１は、加熱工程が完了するとマスク５を取り外されて洗浄され、接着剤などの汚れが除去される。これにより、蓄光材料１４を用いた模様４を有するグラス１が完成する。
【００２５】
このようにして製造されたグラス１は、例えば、結婚式の披露宴で使用される。グラス１は、披露宴会場のテーブルにセッティングされ、会場が明るい間、蛍光灯や太陽光などの光エネルギーを蓄光材料１４が吸収している。キャンドルサービスの時に披露宴会場が暗くされると、グラス１は、蓄光材料１４が発光し、模様４が幻想的に光って暗闇に浮かび上がる。よって、グラス１を使用することにより、会場を盛り上げることが可能である。
【００２６】
使用されたグラス１は、食洗機などで洗浄される。グラス１は、蓄光材料１４がサンドブラスト工程により細かく形成された凹部４２と凸部４１に入り込んで硬化付着されている。そのため、サンドブラスト工程を施さずに蓄光材料１４を塗布して模様を形成されたグラスと比べ、グラス１は、蓄光材料１４との接触面積が大きくなり、高圧・高温で洗浄されても、蓄光材料１４が剥がれ落ちにくい。
【００２７】
以上説明したように、本形態のガラス製品の製造方法では、サンドブラストにより細かい模様４を凹凸状に形成できる。サンドブラストにより形成された凹凸部分に蓄光材料１４を塗布してグラス１の素地１０を加熱すると、蓄光材料１４が模様４の凹部４２に入り込んだ状態で硬化付着される。蓄光材料１４は、サンドブラストにより細かく形成された凹部４２に入り込んで硬化付着されることで、グラス１との接触面積が増える。そのため、ガラス製品を洗浄しても、蓄光材料１４がグラス１との間に生じる摩擦抵抗によりグラス１から剥がれ落ちにくい。よって、上記構成によれば、蓄光材料１４を用いてグラス１に施した模様４を長期間維持できる。
【００２８】
また、本形態のガラス製品の製造方法では、マスク５に穴部５ａを設け、その穴部５ａに向けて研磨砂１３を噴出するので、繊細な模様４をグラス１に形成できる。また、繊細な模様４でも洗浄により落ちにくいので、当該グラス１の美観を長期間維持できる。
【００２９】
従って、本形態のガラス製品の製造方法によれば、蓄光材料１４を用いてグラス１に施した模様４を長期間維持できるガラス製品の製造方法を実現することができる。
【００３０】
（実施例）
次に、本発明の実施例を説明する。マスク材として、厚さが５０μｍ〜１００μｍのオーディフィルムを使用する。模様４のデザインデータをトレーシングペーパーに印刷する。紫外線プリンタを用いて、トレーシングペーパーに印刷された画像をマスク剤に転写する。オーディフィルムに転写された画像をアルカリ現像液にて現像することにより、穴部５ａを備えるマスク５を形成する。素地１０にマスク５を水性ボンドにて貼り付けて乾燥させる。
【００３１】
研磨砂１３として、平均粒径が１２０μｍの白色アルミナを使用する。白色アルミナを１．０ＭＰａの圧力でマスク５の穴部５ａに向けて５秒から１０秒噴射することにより、素地１０の表面を部分的に研磨する。その後、マスク５を貼付したまま素地１０を洗浄して乾燥させる。
【００３２】
蓄光材料１４をスプレー吹き、刷毛、ローラなどでマスク５の穴部５ａを介して素地１０に塗布する。蓄光材料１４には、商品名「”超蓄光”塗料  ＢＲＩＮＳＲ−２０Ｇ」（太平製作所製）を使用する。
【００３３】
蓄光材料１４が乾燥したら、マスク５をグラス１から剥がす。そして、素地１０を１８０℃で３０分間加熱し、蓄光材料１４を硬化付着させる。蓄光材料１４が固化したら、グラス１を洗浄する。
【００３４】
尚、本発明は、上記実施形態に限定されることなく、色々な応用が可能である。
（１）例えば、上記実施形態では、蓄光材料１４が蓄光顔料１４１と溶媒１４２を混合したものであり、加熱工程時に、蓄光材料１４が素地１０を硬化付着した。これに対して、蓄光顔料１４１を熱可塑性樹脂１４２Ａと混合した蓄光材料１４Ａを素地１０に塗布し、加熱工程時に、素地１０を熱可塑性樹脂１４２Ａの融点以上に加熱されてもよい。この場合、図５に示すように、熱可塑性樹脂が水分を蒸発させながら硬化し、蓄光顔料１４１が熱可塑性樹脂１４２Ａと共に素地１０に付着される。この場合、蓄光材料１４の融点以上、かつ、グラス１の融点以下の温度で、グラス１を加熱して蓄光材料１４をグラス１に硬化付着させれば、グラス１の形状を損なうことなく、蓄光材料１４を用いた模様４の耐久性を向上させることができる。
【００３５】
（２）例えば、上記実施形態のマスク装着工程を省略し、マスク５を素地１０に装着せずにサンドブラスト工程を行っても良い。例えば、図６に示す第１変形例のグラス１Ａに示すように、グラス１の底部３の底面３１と底部外周面３２にサンドブラスト工程を直接実行し、蓄光材料１４を塗布することにより、模様４を形成しても良い。グラス１Ａは、底面３１と底部外周面３２に硬化付着された蓄光材料１４の発光が、ガラス部分に拡散するので、グラス全体が暗闇でぼんやりと浮き出るように輝いて美しい。また、グラス１Ａの底面３１がテーブルなどの台と擦れ合っても、蓄光材料１４がサンドブラストにより形成された凹部４２に入り込んで硬化付着されているため、グラス１Ａから剥がれ落ちにくい。
【００３６】
（３）例えば、上記実施形態では、グラス１をガラス製品の一例として挙げた。しかし、食器に限らず、例えば、図７に示すような時計６や図８に示す花瓶７など、食器以外のガラス製品に、上記形態のガラス製品の製造方法を適用しても良い。
【００３７】
（４）例えば、上記実施形態では、ガラス製品に模様４を形成することについて説明した。しかし、上記形態の製造方法と同様に、陶磁製品に装飾を施しても良い。例えば、図９に示すように、陶磁器製のソーサー８の縁にサンドブラストを施して蓄光材料１４を塗布することにより縁取りの模様４を形成しても良い。また、陶磁器製のスープカップ９の表面に文字や柄などの模様４を形成しても良い。陶磁製品は、食器に限らず、花瓶や置物等であっても良い。
【００３８】
（５）蓄光材料１４は、単色で使用しても良いし、模様４に合わせて複数の色を塗り分けても良い。
【符号の説明】
【００３９】
１    グラス
４    模様
５    マスク
５ａ  穴部
１０  素地
１３  研磨砂
１４  蓄光材料
４１  凸部
４２  凹部
【図１】
2019073427.tif 000003
【図２】
2019073427.tif 000004
【図３】
2019073427.tif 000005
【図４】
2019073427.tif 000006
【図５】
2019073427.tif 000007
【図６】
2019073427.tif 000008
【図７】
2019073427.tif 000009
【図８】
2019073427.tif 000010
【図９】
2019073427.tif 000011